Brevet FR2613354A1 — publié le 19881007

i UTILISATION DE COMPOSES TENSIO-ACTIFS POLYFLUORES COMME AGENTS PLASTIFIANTS-REDUCTEURS D'EAU DANS LES MORTIERS ET BETONS -=oOo=- La présente invention concerne le domaine des matériaux de construction et, plus particulièrement, celui des mortiers et bétons destinés à la construction de bâtiments ou aux travaux publics. On sait que la quantité d'eau utilisée dans la préparation d'un mortier ou d'un béton est toujours supérieure à celle théori- quement nécessaire pour obtenir une bonne hydratation du ciment. L'excès d'eau est cependant nécessaire pour que le mortier ou béton frais soit bien ouvrable, c'est-à-dire suffisamment maniable et facilement coffrable. Mais, en même temps, cet excès d'eau présente des inconvénients car il entraîne une diminution des résistances mécaniques, une moindre homogénéité, un ressuage, une ségrégation, ainsi qu'un certain retard de prise. Pour réduire la quantité d'eau sans nuire à l'ouvrabilité des mortiers et des bétons, il est connu d'y incorporer des agents mouillants, appelés couramment "plastifiants-réducteurs d'eau". Parmi les produits employes à cet effet, on peut citer les lignosul- fonates, les sels alcalins d'hydrocarbures styréno-indéniques sulfonés, les alkylphénols polyéthoxylés, les polycondensats mélami- ne-formol, acide naphtalènesulfonique-formol ou mélamine-phénol-for- mol, divers homopolymères ou copolymères solubles dans l'eau, ainsi que des organo-siloxanes. Il a maintenant été trouvé que les agents tensio-actifs polyfluorés sont d'excellents plastifiants-réducteurs d'eau et ceci même lorsqu'ils sont employes à des doses très faibles. Il a également été constaté que certains d'entre eux ont en outre, à des doses encore relativement faibles, un effet entraîneur d'air marqué permettant la réalisation de mortiers et bétons allégés. Les tensio-actifs polyfluorés à utiliser selon l'invention peuvent être de nature très diverse (monomoléculaire ou macromolécu- laire) pourvu qu'ils comportent au moins un groupement perfluoré et au moins un groupement hydrophile ionique ou non ionique, ces groupements pouvant être liés directement ou par l'intermédiaire d'un ou plusieurs chaînons bivalents. Le ou les groupements perfluorés (désignés ci-après par le symbole RF) sont de préférence des radicaux perfluoroalkyle linéai- res ou ramifiés contenant de 2 à 20 atomes de carbone et avantageu- sement de 4 à 14 atomes de carbone. Un groupement hydrophile ionique peut être de nature anionique (par exemple, COOH ou S03H), cationique (par exemple, ammonium quaternaire) ou amphotérique (par exemple, bétaine ou sulfobétaIne). Comme exemples de groupements hydrophiles non ioni- ques, on peut mentionner plus particulièrement les groupements polyacrylamide, ainsi que les groupements polyoxyalkylène. Quand les groupements perfluorés et hydrophiles ne sont pas directement liés, le ou les chaînons de liaison peuvent être de nature trés diverse. Le type de chaînon le plus simple est constitué par un pont alkylène, notamment polyméthylène et surtout éthylène ou propylène. La liaison de ce pont alkylène avec les groupements perfluorés et hydrophiles peut être faite directement ou par l'inter- médiaire d'un groupe fonctionnel (par exemple, éther, thioéther, ester, sulfonamide, carboxamide). Un tel groupe fonctionnel peut aussi être présent entre deux ou plusieurs chaînons alkylène. Ces derniers peuvent éventuellement porter des substituants tels que des groupes hydroxy ou des atomes d'halogène (chlore notamment) comme, par exemple, dans les chaînons -CCl2- ou -CHCl-CH2-CCl2-. Comme exemples d'agents tensio-actifs polyfluorés selon l'invention, on peut citer plus particulièrement et à titre non limitatif: 1/ Les acides polyfluoro-carboxyliques ou -sulfoniques de formules: RF-(CH2)m-COOH (I) R-(CH2)m-SO3H (II) R -o0 (III) SO 3H s3É dans lesquelles m est un nombre entier allant de 0 à 12, de préférence égal à 0 ou 2, ainsi que les sels de tels acides. 2/ Les composés à groupement ammonium quaternaire de formu- les: 2 6 13354 ( R1 RF(CH2)n - N R2 X (IV) R3 R () 1) RF(CH2)m -Y - N -(CRH2)p - N R2 X (V) R4 R3 4 3 dans lesquelles m est tel que défini ci-dessus, n est un nombre entier allant de 1 à 12, de préférence égal à 2, p est un nombre entier allant de 1 à 10, de préférence égal à 3, les symboles R1, R2 et R3, identiques ou différents, représentent chacun un atome d'hydrogène ou radical alkyle, cycloalkyle, alkényle, cycloalkényle, hydroxyalkyle ou aryle, deux de ces symboles pouvant être reliés entre eux-ou R1, R2 et'R3 constituent ensemble avec l'atome d'azote le reste d'une amine tertiaire pyridinique, Y représente un groupe CO ou SO2, R4 représente un atome d'hydrogène-ou un radical alkyle et X= désigne un anion (par exemple halogénure, sulfate, alkylsul- fate, arylsulfonate, etc...). Pour une description plus détaillée de ces composés, on pourra se reporter aux brevets suivants dont le contenu est incorpo- ré ici par référence: FR 1 588 482, FR 2 044 070, FR 2 084 888, FR 2 153 489, US 2 727 923, US 3 257 407 et US 3 535 389. 3/ Les bétatnes et sulfobétaines de formule 6; 5 (Dz RF(CH2)m - Y - N-(H) - N (C H2)q -Z (VI) R4 R6 dans laquelle les symboles m, p, R4 et Y ont les mêmes significa- tions que ci-dessus, q est un nombre entier pouvant aller de 1 à , de préférence égal à 1 ou 2, R5 et R6, identiques ou diffé- rents, représentent des radicaux alkyle (de préférence méthyle) et Z désigne un groupement SO ou COO. Ces composés sont décrits dans les brevets FR 2 084 888, FR 2 088 699, FR 2 088 941, FR 2 127 287, FR 2 128 028, FR 2 390 426 et EP 17 568 dont le contenu est incorporé ici par référence. 4/ Les oxydes d'amines de formule: R RF(CH2)m - Y- N -(CH2)p - N 5 > 0 (VII) R4 R6 dans laquelle les différents symboles ont les mêmes significations que précédemment. Ces oxydes sont décrits dans les brevets FR 2 035 589 et FR 2 477 144. / Les copolymères statistiques obtenus par polymérisation radicalaire de l'acrylamide et d'un acrylate polyfluoré de formule: RF(CH2)n-OCOC(R7) =CH2 (VIII) o n est tel que défini ci-dessus et R7 représente un atome d'hydro- gène ou un radical méthyle, le rapport molaire acrylamide/acrylate étant de préférence compris entre 10 et 200. 6/ Les cotélomères statistiquesobtenus par télomérisation rédox de l'acrylamide et d'un acrylate polyfluoré de formule (VIII) ci-dessus, sur le tétrachlorure de carbone, le rapport molaire acrylamide/acrylate étant de préférence compris entre 10 et 500. 7/ Les télomères séquencés décrits dans les brevets EP 19584, 188952 et 189698 et, plus particulièrement, ceux dérivés d'acryla- mide correspondant aux formules suivantes: RF-CH CH S - (CH2CH - - H (IX) *-c2H- - cON2 U CONH2 RF-(CH2)m - (CH2CH) I (X) U CONH2 RF- CH CH 2 - OCOC ( CHCC12 -Hc (CHXI) F 2 2 Cl1 ( U CONH2 CCl2 - (CH2CH -)--Cl (XII) R -CH2 CH 2-OCO-CHCl-CH2-CC12 -(CH2 CHcUXI F 21 u CONH2 dans lesquelles m est tel que défini ci-dessus et u est un nombre entier allant de 5 à 1000, de préférence compris entre 10 et 700. 26 1 3354 Les tensio-actifs polyfluorés selon l'invention procurent un effet plastifiant-réducteur d'eau très élevé et peuvent par conséquent être employés à des doses très faibles. Celles-ci sont généralement comprises entre 0,005 et 2 % par rapport au poids d'eau et, de préférence, entre 0, 01 et 0,5 %. Parmi les composés précités, se sont révélés particuliè-. rement avantageux les télomères séquences de formules (IX) et (X) qui sont très efficaces même à des doses et des teneurs en fluor extrêmement faibles. Dans les exemples suivants o les pourcentages s'entendent en poids et qui illustrent l'invention sans la limiter, l'efficacité plastifiante des tensio-actifs polyfluorés selon l'invention a été évaluée suivant le test du cône d'Abrams (connu aussi sous le nom de "slump-test"). Ce test qui permet d'apprécier la plasticité d'un mortier ou d'un béton consiste à en remplir un moule en forme de tronc de cône (hauteur: 150 mm, diamètre supérieur: 50 mm, diamètre infé- rieur: 100 mm) et à mesurer l'affaissement du cône ("slump"), c'est-àdire la différence entre la hauteur initiale (150 mm) et celle du cône après démoulage. Les résistances mécaniques en traction-flexion et en compression ont été déterminées selon la norme NF P 15-451 sur des éprouvettes obtenues à l'aide d'un moule à trois compartiments de dimensions 4x4x16 cm (norme NF P 15-413). Le moule rempli de mortier ou de béton est placé sur une table vibrante (12000 Hz) pendant 70 secondes, puis les éprouvettes sont maintenues pendant 16 heures et demie dans une enceinte à atmosphère saturée d'eau à 50-10C. EXEMPLE 1 (tdmoin) Dans un malaxeur normalisé (NF P 15-411), on introduit 225 g d'eau, puis 450 g de ciment (classification 55 R). Apres 30 secondes de malaxage lent (61+5 tr/min), on ajoute 1350 g de sable de granulométrie constante (0 à 2 mm; norme NF P 15-403). Apres encore une minute de malaxage lent, on passe à une vitesse de 123-10 tr/min et maintient ce malaxage-rapide pendant 4 minutes. Soumis aux tests de plasticité et de résistance mécanique, le mortier témoin ainsi obtenu donne les résultats suivants: affaissement du c8ne: 20 mm résistance à la traction-flexion: 5,23 mégapascals résistance à la compression: 24,7 mégapascals EXEMPLE 2 On opère comme à l'exemple 1, mais avec une réduction d'eau de 7 %, c'està-dire en utilisant seulement 209,25 g d'eau additionnée d'un cotélomère statistique d'acrylamide et d'acrylate de perfluorohexyl-2 éthyle sur le tétrachlorure de carbone. Les résultats obtenus sont les suivants: poids de cotélomère.............. . 1,5 g 1,7 g affaissement du c6ne............. 25 mm 27 mm résistance à la traction-flexion. 5,56 MPa 5,49 MPa résistance à la compression...... 30 MPa 28,9 MPa L'additif utilisé dans cet exemple a été préparé par cotélomérisation par catalyse rédox de 0,98 mole d'acrylamide et 0,02 mole d'acrylate C6F13C2H4 OCOCH=CH avec 0,01 mole de CC14. Le 6 13 24 2 4 système catalytique est un mélange_ de trichlorure ferrique (0,008 mole) et de benzoine (0,008 mole). Les réactifs sont dissous dans ml d'acétonitrile et le mélange réactionnel est porté au reflux pendant 20 heures. Le cotélomère précipite; il est ensuite filtré, lavé à l'éther éthylique et séché. Le cotélomère ainsi obtenu contient 1,37 % de fluor. EXEMPLE 3 On répète l'exemple 2, mais on remplace le cotélomère statistique par l'un des produits suivants: (A) Copolymère statistique obtenu par copolymérisation radicalaire à 80 C d'acrylamide (0,55 mole) et d'acrylate de perfluorohexyl-2 éthyle (0,145 mole) dans 560 ml d'acétonitrile en présence de 0,01 mole d'azobisisobutyro- nitrile. Teneur en fluor: 20 %. (B) Télomère à 2,68 % de fluor dont la préparation à partir d'acrylamide et de trichloroacétate de perfluorohexyl-2 éthyle est décrite à l'exemple 13 du brevet EP 188 952. (C) Télomère à 11,84 % de fluor dont la préparation à partir d'acrylamide et de tétrachloro-2,4,4,4 butyrate de perfluo- rohexyl-2 éthyle est décrite à l'exemple 11 du brevet EP 188 952. (D) Télomère à 7,3 % de fluor obtenu par télomérisation radicalaire du perfluorohexyl-2 éthanethiol C6F 3C2 4SH 6 13 2H4 avec l'acrylamide (brevet EP 19 584). (E) Télomère à 1,65 % de fluor dont la préparation à partir d'acrylamide et d'iodure de perfluorohexyl-2 éthyle C6F13C2H4I est décrite à l'exemple 11 du brevet EP 189 698 6 1324 (F) Acide perfluorohexyl-2 éthanesulfonique. (G) p-Toluènesulfonate de N-(perfluorooctyl-2 éthyl) pyridinium. (H) Acide perfluorooctyl-3 propanolque. Le tableau (I) suivant indique, pour chaque produit, la quantité utilisée et les résultats obtenus: TABLEAU I Additif Quantité' Affaissement Résistances (en NPa) à la fluoré ajoutée du cône (en mg) (en m) traction-flexion compression (en mg) (en mm) A 92,5 28 5,65 27,5 B 400 25 5,7 30,5 C 78 26 6,17 30,6 D 32,9 28 5,62 27 E 54 25 6,35 31,5 F 180 23 - - G 1200 25 H 600 28 EXEMPLE 4 En opérant comme à l'exemple 1 avec 450 g de ciment, 614 g de sable normalisé (0 à 2 mm) et 736 g de gravier roulé de granulo- métrie 4 à 8 mm, on prépare un béton "témoin" en utilisant 225 g d'eau et un béton "additivé" en utilisant 209,25 g d'eau additionnée de 1,5 g du cotélomère statistique de l'exemple 2. Les tests de plasticité et de résistance mécanique donnent les résultats suivants: Béton témoin Béton additivé Affaissement................... 111 mm 108 mm Résistance à la traction-flexion 4,59 MPa 5,11 MPa Résistance à la compression..... 25 MPa 29,5 MPa EXEMPLE 5 On répète l'exemple 4, mais en remplaçant le sable normalisé par la même quantité de sable industriel (granulométrie: 0 à 4 mm) et le cotélomère statistique par 54 mg du télomère E défini à l'exemple 3. - On obtient les résultats suivants: Béton témoin Béton additivé Affaissement................... 94 mm 92 mm Résistance à la tractionflexion 4,84 MPa 5,64 MPa Résistance à la compression..... 31,4 MPa 36,4 MPa EXEMPLE 6 En opérant comme à l'exemple 1 avec 450 g de ciment, 784 g de sable industriel (0-4 mm) et 941 g de gravier roulé (4-8 mm), on prépare un béton témoin avec 225 g d'eau et un béton additivé en utilisant 209,25 g d'eau additionnée de 110 mg d'un télomère à 0,5.% de fluor obtenu par télomérisation radicalaire du perfluorohexyl-2 éthanethiol avec l'acrylamide (brevet EP 19 584). On a obtenu les résultats suivants: Béton témoin Béton additivé Affaissement................... 47 mm 46 mm Résistance à la tractionflexion 4,61 MPa 5,1 MPa Résistance à la compression..... 26,1 MPa 31,3 MPa EXEMPLE 7 Dans le même malaxeur qu'à l'exemple 1 et avec les ingré- dients mentionnés dans le Tableau II suivant, on prépare des mor- tiers allégés en procédant comme suit: On introduit l'additif fluoré dans l'eau, puis tout en malaxant à une vitesse de 61-5 tr/min on ajoute le ciment et le sable en une minute. On mélange ensuite pendant 4 minutes à une vitesse de 123-10 tr/min, puis le produit est coulé dans les trois compartiments d'un moule et durci à température ambiante pendant 7 jours, avant démoulage. Les éprouvettes ainsi obtenues sont toutes homogènes et n'ont pas présenté de retrait. Leurs poids et densité sont indiqués aux deux dernières lignes du Tableau II. l'additif fluoré (J) -est le télomère à 4,19 % de fluor dont la préparation à partir d'acrylamide et d'iodure de perfluoro- hexyl-2 éthyle est décrite à l'exemple 14 du brevet EP 189 698. Les additifs fluorés (K1) et (K2) sont des télomères contenant respectivement 12 et 8 % de fluor, obtenus par téloméri- sation radicalaire d'acrylamide sur le perfluorohexyl-2 éthanethiol (brevet EP 19 584). TABLEAU II INGREDIENTS Additif fluoré Néant J J J J K1 K2 et quantité (en mg) (témoin) 390 200 200 900 450 580 Eau (en g). 225 209,3 200 210 300 210 216 Ciment (en g) 450 450 450 350 600 450 450 Sable normalisé (en g) 1350 1350 1350 1350 1350 1350 1350 CARACTERISTIQUES DES EPROUVETTES poids (en g) 520 320 431 387 245 272 247 densité 2,24 1,26 1,68 1,51 0,95 1,1 0,97 REVENDICATIONS -=o0o=- 1. Dans la préparation d'un mortier ou d'un béton, l'utilisation comme agent plastifiant-réducteur d'eau d'un composé tensio-actif comportant au moins un groupement perfluoré et au moins un groupement hydrophile ionique ou non ionique, ces groupements peuvent être reliés directement ou par l'intermédiaire d'un ou plusieurs chainons bivalents. 2. Utilisation selon la revendication 1, dans laquelle le ou les groupements perfluorés sont des radicaux perfluoroalkyle, linéaires ou ramifiés, contenant de 2 à 20 atomes de carbone, de préférence de 4 à 14 atomes de carbone. 3. Utilisation selon la revendication 1 ou 2, dans laquelle le groupement hydrophile est un groupement carboxylique, sulfonique, ammonium quaternaire, bétaine, sulfobétaine, amine-oxyde, polyacry- lamide ou polyoxyalkylène. 4. Utilisation selon la revendication 2, dans laquelle le composé tensioactif est choisi parmi les acides et les sels des acides de formules: F (CH2)m-COOH RF (C 2)m-SO3H RFY-0 SO 3H o RF représente un radical perfluoroalkyle et m est un nombre entier allant de O à 12, de préférence égal à O ou 2. 5. Utilisation selon la revendication 2, dans laquelle le composé tensioactif est choisi parmi les composés à groupement hydrophile ammonium quaternaire de formules: 26 13354 R E' RF(CH2)n - R2 X R3 R 1 a RF(CH2)m Y - N -(CH2)p - - 2 R4 R3 dans lesquelles RF représente un radical perfluoroalkyle, m est un nombre entier allant de 0 à 12, de préférence égal à 0 ou 2, n est un nombre entier allant de 1 à 12, de préférence égal à 2, p est un nombre entier allant de 1 à 10, de préférence égal à 3, les symboles R1, R2 et R3, identiques ou différents, représentent chacun un atome d'hydrogène ou un radical alkyle, cycloalkyle, alkényle, cycloalké- nyle, hydroxyalkyle ou aryle, deux de ces symboles pouvant être reliés entre eux ou les trois pouvant constituer ensemble avec l'atome d'azote le reste d'une amine tertiaire pyridinique, Y représente un groupe CO ou S02, R4 représente un atome d'hydrogène ou un radical alkyle, et P désigne un anion. 6. Utilisation selon la revendication 2, dans laquelle le composé tensio-actif est choisi parmi les bétaInes, les sulfobé- taines, et les oxydes de formules: F(C 2)m Y y- -(C2p 2 - -N(C2)q - z R4 R6 R RF(CH2)m - Y - N -(CH2)p -N >0 R4 R6 4 6 o les symboles RF, m, p, R4 et Y sont tels que définis dans la revendication 5, q est un nombre entier allant de 1 à 20, de préfé- rence égal à 1 ou 2, les symboles R5 et R6, identiques ou diffé- rents, représentent des radicaux alkyle et Z désigne un groupement S0o ou C00Q 7. Utilisation selon la revendication 2, dans laquelle le composé tensio-actif est un copolymère statistique résultant de la polymérisation radicalaire de l'acrylamide avec un acrylate poly- fluoré de formule: RF(CH2)n-OCOC(R7)=CH2 (VIII) o R et n sont tels que définis dans la revendication 5 et R7 est un atome d'hydrogène ou un radical méthyle, le rapport molaire acrylamide/acrylate étant compris entre 10 et 200, ou un cotélomère statistique résultant de la télomérisation rédox de l'acrylamide et d'un acrylate polyfluoré de formule (VIII) sur le tétrachlorure de carbone, le rapport molaire acrylamide/acrylate étant compris entre et 500. 8. Utilisation selon la revendication 2, dans laquelle le composé tensioactif est choisi parmi les télomères séquencés de formules: R -C2CH2-S - (CH2CH) H CONH2 u RF-(CH2)m - (CH2CH) I CONH2 RF-CH2CH 2-OCO- CC 2 -(CH CH) Ci u CONH2 R -CH CH 2-OCO-CHCl-CH C12 - (CH2 CH) C F 2 2 2-COC2-C 21 CONH2 dans lesquelles RF et m sont tels que définis dans la revendication 4 et u est un nombre entier allant de 5 à 1000, de préférence compris entre 10 et 700. 9. Utilisation selon l'une des revendications 1 à 8, dans laquelle le composé tensio-actif polyfluoré est utilisé à une dose comprise entre 0,005 et 2 %, de préférence entre 0,01 et 0,5 %, par rapport au poids d'eau.